가공 경화 를 통하 여 이 에 부여 되 는 Hv 200 ~ Hv 650 ( 모두 포함 ) 의 평균 경도 를 갖 는 귀금속 칩 을 , 상기 금속 쉘 에 결합 된 상기 전극 베이스 금속 단부 와 대향 되 는 상기 전극 베이스 금속 의 일단 부 에 , 3 밀리 세컨드 이상 의 레이저 펄스 를 다 수회 조사 하 는 레이저 용접 에 의하 여 결합 하 고 , 상기 귀금속 칩 과 상기 전극 베이스 금속 사이 에 제공 되 는 용접 영역 내 에 포함 되 는 Ni , Cr , Al , Si , 및 Fe 의 전체 질량 은 상기 용접 금속 영역 의 전체 질량 에 기초 하 여 45 질량 % ~ 95 질량 %( 모두 포함 ) 로 하 는 단계 로 이루어지 는 스파크 플러그 의 제조 방법 을 청구 한다 .